Brevet FR2596763A1 — publié le 19871009

PROCEDE DE PREPARATION EN MICROSUSPENSION DE LATEX D'HOMO- ET CO- POLYMERES DU CHLORURE DE VINYLE UTILISABLES COMME PRODUITS D'ENSEMENCEMENT La présente invention a pour objet un procédé de préparation de latex d'homo- et co-polymères du chlorure de vinyle, dont les particules ont un diamètre moyen compris entre 0,2 et 0,8 pm et renferment au moins un initiateur de polymérisation organosoluble, par polymérisation en microsuspension du ou des monomères correspondants. Elle a également 10 pour objet les latex en résultant ainsi que leur utilisation, comme produits d'ensemencement, pour la préparation en microsuspension ensemencée d'homo- et co-polymères du chlorure de vinyle. Les particules desdits latex renfermant la totalité de l'initiateur nécessaire à la polymérisation en microsuspension ensemencée, ladite polymérisation ne 15 nécessite pas d'addition complémentaire d'initiateur de polymérisation. Par polymérisation en microsuspension ou suspension fine on entend une polymérisation en présence d'initiateur(s) organosoluble(s) d'au moins un monomère dispersé par des moyens mécaniques énergiques dans un milieu aqueux contenant un émulsifiant en tant que stabilisant. 20 Il est connu par le brevet francais n 1.485.547 d'utiliser, pour la préparation de polymères du chlorure de vinyle par polymérisation en microsuspension ensemencée, comme produit d'ensemencement, un latex dont les particules renferment la totalité de l'initiateur nécessaire à ladite polymérisation. Les procédés, utilisés jusqu'alors, de préparation, par polymérisation en microsuspension, d'un tel latex, présentent les inconvénients suivants: lors de la préparation de la dispersion du ou des monomères, qui est réalisée à température généralement comprise entre 10 et 30 C, 30 on observe le plus souvent la formation de croûtes qui perturbent le fonctionnement des moyens mécaniques mis en oeuvre et, ce faisant, conduit à un latex dont le diamètre moyen des particules n'est pas reproductible d'une opération à l'autre, - lors de la polymérisation du ou des monomères ainsi dispersés 35 la quantité importante d'initiateur présent, qui peut être égale à plus de 20 fois la quantité nécessaire à la polymérisation, conduit fréquemment à de brusques élévations de température du milieu réactionnel, pouvant dépasser 10 C, et à la formation importante de croûtes. Le procédé objet de l'invention ne présente pas les inconvénients énoncés ci-dessus. Selon le procédé, objet de l'invention, de préparation de latex d'homo- et co-polymères du chlorure de vinyle, dont les particules ont un diamètre moyen compris entre 0,2 et 0,8 om et renferment au moins un initiateur de polymérisation organosoluble, par polymérisation en microsuspension du ou des monomères correspondants on réalise une dispersion fine du ou des monomères dans un milieu aqueux contenant au moins un émulsifiant anionique éventuellement associé à au moins un émulsifiant non ionique, en présence de 0,004 à 0,16 %, en poids par rapport au(x) monomère(s), dudit initiateur exprimé en oxygène actif, puis on réalise une opération de polymérisation, à température visée e1, sur le milieu réactionnel ainsi formé. Selon le procédé de l'invention, avant de réaliser la dispersion du ou des monomères on ajoute du 2,6-ditertiobutylparacrésol au milieu aqueux et au cours de l'opération de polymérisation on ajoute également du 2,6ditertiobutylparacrésol, de façon continue, au milieu réactionnel, lorsque la température 62 du milieu réactionnel est telle que 20 l'écart 62-81 est supérieur à une valeur choisie dans l'intervalle allant de 0 à + 5 C et de préférence de 0 à + 2 C. La demanderesse a en effet trouvé que l'addition de 2,6ditertiobutylparacrésol au milieu aqueux avant de réaliser la dispersion du ou des monomères supprime à ce stade la formation de croûtes et que son 25 addition au cours de l'opération de polymérisation, dans les conditions du procédé de l'invention, limite à moins de 6 C les élévations de température et réduit substantiellement à ce stade la formation de croûtes. Elle a constaté également que l'emploi, dans les mêmes conditions, d'hydroquinone ou de méthylhydroquinone, a la place du 2,6-diter30 tiobutylparacrésol, ne diminue que très faiblement les inconvénients énoncés ci-dessus. Le 2,6-ditertiobutylparacrésol ajouté au milieu aqueux avant de réaliser la dispersion du ou des monomères représente généralement 0,0005 à 0,05 % en poids par rapport au(x) monomère(s). Le 2,6-ditertiobutylparacrésol ajouté au milieu réactionnel au cours de l'opération de polymérisation représente généralement 0,0005 à 0,05 % en poids par rapport au(x) monomère(s) et est de préférence mis en oeuvre sous forme de dispersion aqueuse ou en solution dans un alcool aliphatique de bas poids moléculaire tel que, par exemple, l'alcool méthylique ou l'alcool éthylique. La teneur en 2,6-ditertiobutylpara5 crésol de ladite dispersion aqueuse est généralement de 0,01 à 1 % en poids. La teneur en 2,6-ditertiobutylparacrésol de ladite solution est généralement de 5 à 15 % en poids. Par polymères du chlorure de vinyle on entend les homo- et co-polymères, ces derniers contenant au moins 50 % en poids de chlorure 10 de vinyle et au moins un monomère copolymérisable avec le chlorure de vinyle. Les monomères copolymérisables sont ceux généralement employés dans les techniques classiques de copolymérisation du chlorure de vinyle. On peut citer les esters vinyliques des acides mono- et polycarboxyliques,tels que acétate, propionate, benzoate de vinyle;les 15 acides insaturés mono- et poly-carboxyliques, tels que acrylique, méthacrylique, maléique, fumarique, itaconique, ainsi que leurs esters aliphatiques, cycloaliphatiques, aromatiques, leurs amides, leurs nitriles; les halogénures d'alkyle, de vinyle, de vinylidène; les alkylvinyléthers; les oléfines. On peut utiliser selon le procédé de l'invention tous les initiateurs de polymérisation organosolubles susceptibles d'être mis en oeuvre pour la préparation en microsuspension des polymères du chlorure de vinyle et représentés par les générateurs de radicaux libres tels que des peroxydes organiques comme le peroxyde de lauroyle, le peroxyde 25 d'acétylcyclohexanesulfonyle, le peroxyde d'isobutyroyle, le peroxyde de dichloracétyle, le peroxyde de trichloracétyle; des peroxydicarbonates comme le peroxydicarbonate d'éthyle, le peroxydicarbonate d'éthyle hexyle, le peroxydicarbonate d'isopropyle, le peroxydicarbonate d'isobutyle; le perméthoxyacétate de tertiobutyle; le peréthoxyacétate de 30 tertiobutyle; le perphénoxy-2-propionate de tertiobutyle. Chaque initiateur de polymérisation générateur de radicaux libres peut être exprimé en oxygène actif. Dans le cas d'un composé peroxydé 1 molécule dudit composé peroxydé libère par décomposition 1 ion oxygène, c'est-àdire correspond à 1 atome d'oxygène actif. Dans le cas d'un initiateur 35 de polymérisation générateur de radicaux libres autre qu'un composé peroxydé il est admis de l'exprimer en oxygène actif en considérant également que 1 molécule dudit initiateur de polymérisation correspond à 1 atome d'oxygène actif. Le choix de l'initiateur organosoluble dépend de sa vitesse de décomposition à la température de réaction choisie. Ledit initiateur doit en effet être suffisamment réactif pour qu'en mettant en oeuvre 0,004 à 0, 16 Z, en poids par rapport au(x) monomère(s), dudit initiateur exprimé en oxygène actif on réalise la préparation du latex dans des temps compris entre 4 et 20 heures. Cependant la vitesse de décomposition de l'initiateur ne doit pas être trop élevée, de façon que la quantité d'initiateur décomposé lors de la préparation du latex ne dépasse pas la moitié de la quantité d'initiateur mis en oeuvre. Pour cela il est donc nécessaire de choisir un initiateur dont la durée de demi-vie est telle que la proportion d'initiateur détruit, lors de la préparation du latex, est comprise entre 1 et 50 Z en poids de la 15 totalité de l'initiateur mis en oeuvre. Dans le cas o l'on emploie plusieurs initiateurs organosolubles on a avantage à les choisir de réactivité différente: les initiateurs les plus réactifs agissent principalement au cours de la préparation du latex selon l'invention, alors que les initiateurs les moins réactifs 20 réagiront principalement au cours de la polymérisation en microsuspension ensemencée réalisée pour la préparation de polymères du chlorure de vinyle en présence dudit latex utilisé comme produit d'ensemencement. La quantité d'eau mise en oeuvre selon le procédé de l'invention est telle que la teneur initiale en monomère(s) du milieu réactionnel 25 est généralement comprise entre 30 et 50 % en poids. Les émulsifiants anioniques sont de préférence représentés par les savons d'acides gras, les alkylsulfates, les alkylsulfonates, les alkylarylsulfonates, les vinylsulfonates, les allylsulfonates, les alkylsulfosuccinates, les alkylphosphates alcalins et les émulsifiants 30 non ioniques par les polycondensats d'oxyde d'éthylène ou de propylène sur divers composés organiques hydroxylés. Il peut être avantageux d'ajouter également dudit ou desdits émulsifiants au milieu réactionnel au cours de la polymérisation. La quantité d'émulsifiant est généralement comprise entre 0,3 et 4 % en poids par rapport au(x) monomère(s). 35 La dispersion du ou des monomères dans le milieu aqueux est réalisée à température généralement comprise entre 10 et 30 C à l'aide d'un moyen mécanique énergique tel que, par exemple, moulin à colloPdes, pompe rapide, agitateur à vibrations, appareil à ultrasons. L'opération de polymérisation est réalisée en portant, sous pression autogène et agitation modérée, la dispersion obtenue à la 5 température de polymérisation visée 81, généralement comprise entre 30 et 65 C, puis en ajoutant le 2,6-ditertiobutylparacrésol, de façon continue, au milieu réactionnel, lorsque la température 82 du milieu réactionnel est telle que l'écart 02-e1 est supérieur à une valeur choisie dans l'intervalle allant de 0 à + 5"C et de préférence de 0 à + 10 2 C. Après la chute de pression la réaction est arrêtée et le ou les monomères non transformés sont dégazés. On donne ci-après, à titre indicatif et non limitatif, plusieurs exemples destinés à illustrer l'invention. Les exemples 1,3,4,5 et 6 sont donnés à titre comparatif. 15 L'exemple 2 est selon l'invention. EXEMPLE 1 On mélange: - 40 kg de chlorure de vinyle, - 0,6 kg de peroxyde de lauroyle, - 4 kg d'une solution aqueuse à 10 % en poids de dodécylbenzène sulfonate de sodium, - eau en quantité telle que la teneur du mélange en chlorure de vinyle soit de 43 % en poids. On réalise une dispersion fine du chlorure de vinyle dans le milieu aqueux, puis on introduit ladite dispersion dans un autoclave de 120 litres de capacité muni d'une double enveloppe et d'un agitateur à ancre. On porte le milieu réactionnel ainsi formé à la température de polymérisation visée 01 de 52 C sous pression autogène, la vitesse de 30 l'agitateur étant de 50 tr/min. Après la chute de pression, c'est-à-dire après 9 heures, on dégaze le chlorure de vinyle qui n'a pas réagi. On obtient un latex dont la teneur pondérale en matière sèche est de 40 % en poids et dont les particules ont un diamètre moyen de 0,4 pm et renferment 1,4 %, en poids 35 par rapport au polymère, de peroxyde de lauroyle. EXEMPLE 2 On opère comme dans l'exemple i mais avant de réaliser la dispersion fine du chlorure de vinyle dans le milieu aqueux on ajoute du 2,6ditertiobutylparacrésol (DBPC) audit milieu et au cours de la polymérisation on ajoute également du 2,6-ditertiobutylparacrésol, de façon continue, au milieu réactionnel, lorsque la température 82 du milieu réactionnel est supérieure à 53 C. Le 2,6-ditertiobutylparacrisol ajouté au milieu réactionnel au cours de la polymérisation est mis en oeuvre sous forme d'une dispersion-dans 2 litres d'eau. EXEMPLES 3 et 4 On opère comme dans l'exemple 2 mais en remplaçant le 2,6ditertiobutylparacrésol par de l'hydroquinone (HQ). EXEMPLES 5 et 6 On opère comme dans l'exemple 2 mais en remplacant le 2,6ditertiobutylparacrésol par de la methylhydroquinone (MEHQ). Le tableau 1 ci-après indique pour chaque exemple: - la nature de l'additif (DBPC, HQ ou MEHQ) éventuellement mis en 20 oeuvre, -la quantité d'additif ajouté avant de réaliser la dispersion, - la quantité d'additif ajouté au cours de la polymérisation, - la quantité de croûtes formées lors de la réalisation de la dispersion, - - la quantité de croûtes formées lors de la polymérisation, - l'cart maximal de température 82-81 atteint au cours de la polymérisation. :: :::: : : L +: + 8 +: Z +: 8 +: (Do) Io Iemsxem aea: :: I: OE: ': 0: ' : ::: :: UoTesTIgm&Tod e ap sioI: O'Z: 8'1 ': '0z: S'O: Ol ': ()u spe ::: :::: puo!ss sliam6o eI ap s: oI -: ::: ::::: OZ çzz çzz çoz OZZ O (S) uolsaedsTp el : ap UOTIUsTIegi el ap saol:::: : smao; sazno/ ap aTluenb::9:::-: : : : : ::: :: :: : I: Zl: 81: Z:: - : uos od ::el ap sanoD ne -: ::: ::::: : ZI:3: 0: 0: l: -Z: (S) uoTsaedsTp ::: :: ::: :::::::: VI asepIeza op JuVe :: :: ::1: S::: no ppep 9:unb: : 9: 5: z:,::: ::: :: :: ::::::: ::S :a: a:P X : :: si _ cia I nv3igvú L ú9Z96SZ REVENDICATIONS 1. Procédé de préparation de latex d'homo- et co-polymères du chlorure de vinyle, dont les particules ont un diamètre moyen compris 5 entre 0,2 et 0,8 pm et renferment au moins un initiateur de polymérisation organosoluble, par polymérisation en microsuspension du ou des monomères correspondants selon lequel on réalise une dispersion fine du ou des monomères dans un milieu aqueux contenant au moins un émulsifiant anionique éventuellement associé à au moins un émulsifiant non ionique, 10 en présence de 0,004 à 0,16 %, en poids par rapport au(x) monomère(s), dudit initiateur exprimé en oxygène actif, puis on réalise une opération de polymérisation, à température visée 01, sur le milieu réactionnel ainsi formé, caractérisé par le fait qu'avant de réaliser la dispersion du ou des monomères on ajoute du 2,6-ditertiobutylparacrésol au milieu 15 aqueux et qu'au cours de l'opération de polymérisation on ajoute également du 2,6-ditertiobutylparacrésol, de façon continue,au milieu réactionnel, lorsque la température 82 du milieu réactionnel est telle que l'écart 802-1 est supérieur à une valeur choisie dans l'intervalle allant de 0 à + 5 C et de préférence de 0 à + 2 C. 2. Procédé selon la revendication 1, caractérisé par le fait que le 2,6ditertiobutylparacrésol ajouté au milieu aqueux avant de réaliser la dispersion du ou des monomères représente 0,0005 à 0,05 Z en poids par rapport au(x) monomère(s). 3. Procédé selon l'une quelconque des revendications 1 et 2, 25 caractérisé par le fait que le 2,6-ditertiobutylparacrésol ajouté au milieu réactionnel au cours de l'opération de polymérisation représente 0,0005 à 0,05 % en poids par rapport au(x) monomère(s). 4. Procédé selon l'une quelconque des revendications 1 à 3, caractérisé par le fait que le 2,6-ditertiobutylparacrésol ajouté au 30 milieu réactionnel au cours de l'opération de polymérisation est mis en oeuvre sous forme de dispersion aqueuse. 5. Procédé selon la revendication 4, caractérisé par le fait que la teneur en 2,6-ditertiobutylparacrésol de ladite dispersion aqueuse est de 0,01 à 1 % en poids. 6. Procédé selon l'une quelconque des revendications 1 à 3, caractérisé par le fait que le 2,6-ditertiobutylparacrésol ajouté au milieu réactionnel au cours de l'opération de polymérisation est mis en oeuvre en solution dans un alcool aliphatique de bas poids moléculaire. 7. Procédé selon la revendication 6,caractérisé par le fait que ledit alcool est choisi dans le groupe formé par l'alcool méthylique et l'alcool éthylique. 8. Procédé selon l'une quelconque des revendications 6 et 7, caractérisé par le fait que la teneur en 2,6-ditertiobutylparacrésol de 10 ladite solution est de 5 à 15 % en poids. 9. Procédé selon l'une quelconque des revendications 1 à 8, caractérisé par le fait que la teneur initiale en monomère(s) du milieu réactionnel est comprise entre 30 et 50 Z en poids. 10. Latex d'homo- et co-polymères du chlorure de vinyle, caracté15 risés par le fait qu'ils sont préparés par le procédé selon l'une quelconque des revendications 1 à 9. 11. Utilisation des latex selon la revendication 10, comme produits d'ensemencement, pour la préparation en microsuspension ensemencée d'homo- et co-polymères du chlorure de vinyle.